(57)【要約】【課題】溶媒溶解性が良好で、配向制御能や光学特性に優れる重合性化合物及び重合性組成物を提供すること。【解決手段】下記一般式（１）で表される重合性化合物、及び該重合性化合物を含有する重合性組成物。2008239913.tif 000048（一般式（１）中、Ｍ1及びＭ2は各々独立して水素原子又はメチル基を表し、Ｘ1及びＸ2は、各々独立して直接結合又は分岐を有してもよい炭素原子数１〜１０のアルキレン基、アルキレンオキシ基若しくはアルキレンオキシカルボニルオキシ基を表し、Ｘ3は分岐を有してもよい炭素原子数１〜１０のアルキレン基を表し、Ｙ1及びＹ2はエステル結合等を表し、環Ａ、Ｂ、Ｃ及びＤは２，６−ナフチレン等の環構造を表す。）【選択図】なし【特許請求の範囲】
【請求項１】
下記一般式（１）で表される重合性化合物。
【化１】
2008239913.tif 000046
（一般式（１）中、Ｍ1及びＭ2は、各々独立して、水素原子又はメチル基を表し、
Ｘ1及びＸ2は、各々独立して、直接結合、分岐を有してもよい炭素原子数１〜１０のアルキレン基、分岐を有してもよい炭素原子数１〜１０のアルキレンオキシ基（ただし、酸素原子は隣接する環に結合する）、又は、分岐を有してもよい炭素原子数１〜１０のアルキレンオキシカルボニルオキシ基を表し、
Ｘ3は分岐を有してもよい炭素原子数１〜１０のアルキレン基であり、該アルキレン基中の−ＣＨ2−は酸素原子で置換されていてもよいが、連続して酸素原子で置換されない。
Ｙ1及びＹ2は、各々独立して、直接結合、エステル結合、エーテル結合、分岐を有してもよく不飽和結合を有していてもよい炭素原子数２〜８のアルキレン基、又は、これらの組み合わせからなる連結基を表し、
環Ａ、Ｂ、Ｃ及びＤは、各々独立して、１，４−フェニレン、１，４−シクロヘキシレン及び２，６−ナフチレンからなる群から選択される環構造を表し、該環構造は置換基を有していてもよく、該置換基は、ハロゲン原子、分岐を有してもよい炭素原子数１〜１０のアルキル基、分岐を有してもよい炭素原子数１〜１０のアルコキシ基、−ＣＯ−Ｏ−Ｒ1、−ＣＯ−Ｒ2又は−Ｏ−ＣＯ−Ｒ3であり、Ｒ1、Ｒ2及びＲ3は分岐を有してもよい炭素原子数１〜１０のアルキル基を表す。）
【請求項２】
上記一般式（１）において、環Ａ、Ｂ、Ｃ及びＤで表される環構造の少なくとも一つが２，６−ナフチレンである請求項１記載の重合性化合物。
【請求項３】
上記一般式（１）において、Ｙ1及びＹ2が、−ＣＯ−Ｏ−又は−Ｏ−ＣＯ−である請求項１又は２記載の重合性化合物。
【請求項４】
請求項１〜３の何れかに記載の重合性化合物を含有する重合性組成物。
【請求項５】
さらに、少なくとも１種の液晶化合物を含有する請求項４記載の重合性組成物。
【請求項６】
上記重合性化合物の含有量と上記液晶化合物の含有量との合計を１００質量部としたとき、上記重合性化合物の含有量が１〜３０質量部である請求項５記載の重合性組成物。
【請求項７】
上記液晶化合物が下記一般式（２）で表される請求項５又は６記載の重合性組成物。
【化２】
2008239913.tif 000047
（一般式（２）中、Ｍ3及びＭ4は、各々独立に、水素原子、ハロゲン原子又はメチル基を表し、
Ｘ4及びＸ5は、各々独立して、直接結合、分岐を有してもよい炭素原子数１〜１０のアルキレン基、分岐を有してもよい炭素原子数１〜１０のアルキレンオキシ基（ただし、酸素原子は隣接する環に結合する）、又は、分岐を有してもよい炭素原子数１〜１０アルキレンオキシカルボニルオキシ基を表し、
Ｙ3及びＹ4は、各々独立して、直接結合、エステル結合、エーテル結合、分岐を有してもよく不飽和結合を有していてもよい炭素原子数２〜８のアルキレン基、又は、これらの組み合わせからなる連結基を表し、
環Ｅ、Ｆ及びＧは、各々独立に、１，４−フェニレン、１，４−シクロヘキシレン、１，４−シクロヘキセニレン及び２，６−ナフチレンからなる群から選択される環構造を表し、該環構造は置換基を有していてもよく、該置換基は、ハロゲン原子、分岐を有してもよい炭素原子数１〜１０のアルキル基、分岐を有してもよい炭素原子数１〜１０のアルコキシ基、−ＣＯ−Ｏ−Ｒ4、−Ｏ−ＣＯ−Ｒ5又は−ＣＯ−Ｒ6であり、Ｒ4、Ｒ5及びＲ6は分岐を有してもよい炭素原子数１〜１０のアルキル基を表し、
ｍは０〜３の整数を表し、ｍが２以上の場合、複数あるＹ4及び環Ｇは各々異なるものであってもよい。）
【請求項８】
さらに、ラジカル重合開始剤を含有する請求項４〜７の何れかに記載の重合性組成物。
【請求項９】
請求項４〜８の何れかに記載の重合性組成物を光重合させることにより作製された重合体。
【請求項１０】
請求項９記載の重合体を使用してなるディスプレイ用光学フィルム。
【発明の詳細な説明】
【技術分野】
【０００１】
本発明は、４つの環を有し、且つ、両端に（メタ）アクリロイルオキシ基を２官能有する新規な重合性化合物及び該重合性化合物を含有する重合性組成物に関する。該重合性組成物は、安定した溶媒溶解性及び配向制御に優れた効果を奏し、かかる重合性組成物を重合してなる重合体は、配向保持に優れ、位相差フィルム、偏光板、光偏光プリズム、ディスプレイ用の光学フィルム等の光学材料として有用なものである。
【背景技術】
【０００２】
液晶物質はＴＮ型やＳＴＮ型に代表されるディスプレイ表示等の液晶分子の可逆的運動を利用した表示媒体への応用以外にも、その配向性と屈折率、誘電率、磁化率、弾性率、熱膨張率等の物理的性質の異方性を利用して、位相差板、偏光板、光偏光プリズム、輝度向上フィルム、ローパス・フィルター、各種光フィルター等の光学材料への応用が検討されている。
【０００３】
上記光学材料は、例えば、重合性官能基を有する液晶化合物又は該液晶化合物を含有する重合性組成物を液晶状態で均一に配向させた後、液晶状態を保持したまま紫外線等のエネルギー線を照射して光重合により硬化させることによって製造することができるが、この液晶化合物の配向状態を均一にかつ半永久的に固定化することが求められる。
【０００４】
また、重合体は重合性組成物を基板に塗布して重合することによって得られるが、膜厚が均一な重合体を得るためには重合性組成物を溶剤に溶かしたものを塗工する方法が好ましく用いられる。該重合性組成物が溶剤に対して不溶であると、液晶化合物の配向制御に大きな支障をきたすため、重合性化合物又はそれを含む重合性組成物の溶媒溶解性が良好であることが必要とされる。
【０００５】
上記光学材料に用いられる重合性化合物としては、重合性官能基が(メタ)アクリル基である化合物が、重合反応性が高く、高い透明性を有する重合物が得られるので、利用が盛んに検討されている。
重合性官能基として（メタ）アクリル基を２官能有する重合性化合物は、例えば、特許文献１〜７に提案されている。しかし、これらの重合性化合物を用いた場合、重合時に結晶が析出したり、配向の均一制御が困難になる場合があるという問題があった。
【０００６】
【特許文献１】特開平１１−１１６５３４号公報
【特許文献２】特開２００２−１４５８３０号公報
【特許文献３】特開２００３−３１５５５３号公報
【特許文献４】特開２００５−２６３７８９号公報
【特許文献５】特開平１１−１３０７２９号公報
【特許文献６】特開２００５−３０９２５５号公報
【特許文献７】国際公開第２００６／０４９１１１号パンフレット
【発明の開示】
【発明が解決しようとする課題】
【０００７】
従って、本発明の目的は、溶媒溶解性が良好で、配向制御能や光学特性に優れる重合性化合物及び重合性組成物を提供することにある。
【課題を解決するための手段】
【０００８】
本発明（請求項１記載の発明）は、下記一般式（１）で表される重合性化合物を提供することにより、上記目的を達成したものである。
【０００９】
【化１】
2008239913.tif 000002
（一般式（１）中、Ｍ1及びＭ2は、各々独立して、水素原子又はメチル基を表し、
Ｘ1及びＸ2は、各々独立して、直接結合、分岐を有してもよい炭素原子数１〜１０のアルキレン基、分岐を有してもよい炭素原子数１〜１０のアルキレンオキシ基（ただし、酸素原子は隣接する環に結合する）、又は、分岐を有してもよい炭素原子数１〜１０のアルキレンオキシカルボニルオキシ基を表し、
Ｘ3は分岐を有してもよい炭素原子数１〜１０のアルキレン基であり、該アルキレン基中の−ＣＨ2−は酸素原子で置換されていてもよいが、連続して酸素原子で置換されない。
Ｙ1及びＹ2は、各々独立して、直接結合、エステル結合、エーテル結合、分岐を有してもよく不飽和結合を有していてもよい炭素原子数２〜８のアルキレン基、又は、これらの組み合わせからなる連結基を表し、
環Ａ、Ｂ、Ｃ及びＤは、各々独立して、１，４−フェニレン、１，４−シクロヘキシレン及び２，６−ナフチレンからなる群から選択される環構造を表し、該環構造は置換基を有していてもよく、該置換基は、ハロゲン原子、分岐を有してもよい炭素原子数１〜１０のアルキル基、分岐を有してもよい炭素原子数１〜１０のアルコキシ基、−ＣＯ−Ｏ−Ｒ1、−ＣＯ−Ｒ2又は−Ｏ−ＣＯ−Ｒ3であり、Ｒ1、Ｒ2及びＲ3は分岐を有してもよい炭素原子数１〜１０のアルキル基を表す。）
【００１０】
本発明（請求項２記載の発明）は、上記一般式（１）において、環Ａ、Ｂ、Ｃ及びＤで表される環構造の少なくとも一つが２，６−ナフチレンである請求項１記載の重合性化合物を提供するものである。
【００１１】
本発明（請求項３記載の発明）は、上記一般式（１）において、Ｙ1及びＹ2が、−ＣＯ−Ｏ−又は−Ｏ−ＣＯ−である請求項１又は２記載の重合性化合物を提供するものである。
【００１２】
また、本発明（請求項４記載の発明）は、請求項１〜３の何れかに記載の重合性化合物を含有する重合性組成物を提供するものである。
【００１３】
また、本発明（請求項５記載の発明）は、さらに少なくとも一種の液晶化合物を含有する請求項４記載の重合性組成物を提供するものである。
【００１４】
また、本発明（請求項６記載の発明）は、上記重合性化合物の含有量と上記液晶化合物の含有量との合計を１００質量部としたとき、上記重合性化合物の含有量が１〜３０質量部である請求項５記載の重合性組成物を提供するものである。
【００１５】
また、本発明（請求項７記載の発明）は、上記液晶化合物が下記一般式（２）で表される請求項５又は６記載の重合性組成物を提供するものである。
【００１６】
【化２】
2008239913.tif 000003
（一般式（２）中、Ｍ3及びＭ4は、各々独立に、水素原子、ハロゲン原子又はメチル基を表し、
Ｘ4及びＸ5は、各々独立して、直接結合、分岐を有してもよい炭素原子数１〜１０のアルキレン基、分岐を有してもよい炭素原子数１〜１０のアルキレンオキシ基（ただし、酸素原子は隣接する環に結合する）、又は、分岐を有してもよい炭素原子数１〜１０アルキレンオキシカルボニルオキシ基を表し、
Ｙ3及びＹ4は、各々独立して、直接結合、エステル結合、エーテル結合、分岐を有してもよく不飽和結合を有していてもよい炭素原子数２〜８のアルキレン基、又は、これらの組み合わせからなる連結基を表し、
環Ｅ、Ｆ及びＧは、各々独立に、１，４−フェニレン、１，４−シクロヘキシレン、１，４−シクロヘキセニレン及び２，６−ナフチレンからなる群から選択される環構造を表し、該環構造は置換基を有していてもよく、該置換基は、ハロゲン原子、分岐を有してもよい炭素原子数１〜１０のアルキル基、分岐を有してもよい炭素原子数１〜１０のアルコキシ基、−ＣＯ−Ｏ−Ｒ4、−Ｏ−ＣＯ−Ｒ5又は−ＣＯ−Ｒ6であり、Ｒ4、Ｒ5及びＲ6は分岐を有してもよい炭素原子数１〜１０のアルキル基を表し、
ｍは０〜３の整数を表し、ｍが２以上の場合、複数あるＹ4及び環Ｇは各々異なるものであってもよい。）
【００１７】
また、本発明（請求項８記載の発明）は、さらにラジカル重合開始剤を含有する請求項４〜７の何れかに記載の重合性組成物を提供するものである。
【００１８】
また、本発明（請求項９記載の発明）は、請求項４〜８の何れかに記載の重合性組成物を光重合させることにより作製された重合体を提供するものである。
【００１９】
また、本発明（請求項１０記載の発明）は、請求項９記載の重合体を使用してなるディスプレイ用光学フィルムを提供するものである。
【発明の効果】
【００２０】
本発明の重合性化合物、及び該重合性化合物を含有する重合性組成物は、溶媒溶解性及び他の液晶化合物との相溶性に優れる。該重合性化合物又は該重合性組成物を液晶状態で配向制御して光重合させることにより作製された本発明の重合体は、配向制御性、光学特性等に優れ、光学材料として有用である。
【発明を実施するための最良の形態】
【００２１】
以下、本発明の重合性化合物、該重合性化合物を含有する本発明の重合性組成物及び該重合組成物を光重合させることにより作製される本発明の重合体について、その好ましい実施形態に基づき詳細に説明する。
【００２２】
先ず、本発明の重合性化合物について説明する。
上記一般式（１）中のＸ1、Ｘ2及びＸ3で表される分岐を有してもよい炭素原子数１〜１０のアルキレン基としては、メチレン、エチレン、プロピレン、メチルエチレン、ブチレン、１−メチルプロピレン、２−メチルプロピレン、１，２−ジメチルプロピレン、１，３−ジメチルプロピレン、１−メチルブチレン、２−メチルブチレン、３−メチルブチレン、４−メチルブチレン、２，４−ジメチルブチレン、１，３−ジメチルブチレン、ペンチレン、へキシレン、ヘプチレン、オクチレン、ノニレン、デシレン等が挙げられ、該アルキレン基中の−ＣＨ2−が酸素原子で置換されたものであってもよい。但し、連続して酸素原子で置換されない。
【００２３】
上記一般式（１）中のＸ1及びＸ2で表される分岐を有してもよい炭素原子数１〜１０のアルキレンオキシ基としては、例えば、上記アルキレン基の末端に酸素原子が結合したものが挙げられ、酸素原子は、必ず隣接する環に結合する。
【００２４】
上記一般式（１）中のＸ1及びＸ2で表される分岐を有してもよいアルキレンオキシカルボニルオキシ基としては、例えば、上記アルキレン基の末端に、−Ｏ−ＣＯ−Ｏ−が結合したものが挙げられ、−Ｏ−ＣＯ−Ｏ−は必ず隣接する環に結合する。
【００２５】
上記一般式（１）中のＹ1及びＹ2で表される直接結合、エステル結合、エーテル結合、分岐を有してもよく不飽和結合を有していてもよい炭素原子数２〜８のアルキレン基、又はこれらの組み合わせからなる連結基としては、−ＣＯ−Ｏ−、−Ｏ−ＣＯ−、−Ｏ−ＣＯ−Ｏ−、−（ＣＨ2）a−、−（ＣＨ2）a−Ｏ−、−Ｏ−（ＣＨ2）a−、−Ｏ−（ＣＨ2）a−Ｏ−、−（ＣＨ2）a−Ｏ−ＣＯ−、−ＣＯ−Ｏ−（ＣＨ2）a−、−（ＣＨ2）a−ＣＯ−Ｏ−、−Ｏ−ＣＯ−（ＣＨ2）a−、−（ＣＨ2）a−Ｏ−ＣＯ−Ｏ−、−Ｏ−ＣＯ−Ｏ−（ＣＨ2）a−、−Ｏ−（ＣＨ2）a−Ｏ−ＣＯ−、−ＣＯ−Ｏ−（ＣＨ2）a−Ｏ−、−Ｏ−（ＣＨ2）a−ＣＯ−Ｏ−、−Ｏ−ＣＯ−（ＣＨ2）a−Ｏ−、−Ｏ−（ＣＨ2）a−Ｏ−ＣＯ−Ｏ−、−Ｏ−ＣＯ−Ｏ−（ＣＨ2）a−Ｏ−、−（ＣＨ2ＣＨ2Ｏ）b−、−（ＯＣＨ2ＣＨ2）b−等が挙げられる。尚、前記ａは２〜８の整数を表し、前記ｂは１〜３の整数を表す。
【００２６】
上記一般式（１）中の環Ａ、Ｂ、Ｃ及びＤで表される環構造の置換基のハロゲン原子としては、フッ素原子、塩素原子等が挙げられる。
【００２７】
上記一般式（１）中の環Ａ、Ｂ、Ｃ及びＤで表される環構造の置換基の分岐を有してもよい炭素原子数１〜１０のアルキル基としては、メチル、エチル、プロピル、イソプロピル、ブチル、第二ブチル、第三ブチル、イソブチル、アミル、イソアミル、第三アミル、ヘキシル、２−ヘキシル、３−ヘキシル、ヘプチル、２−ヘプチル、３−ヘプチル、イソヘプチル、第三ヘプチル、ｎ−オクチル、イソオクチル、第三オクチル、２−エチルヘキシル、ノニル、イソノニル、デシル等が挙げられる。
【００２８】
上記一般式（１）中の環Ａ、Ｂ、Ｃ及びＤで表される環構造の置換基の分岐を有してもよい炭素原子数１〜１０のアルコキシ基としては、メチルオキシ、エチルオキシ、プロピルオキシ、イソプロピルオキシ、ブチルオキシ、第二ブチルオキシ、第三ブチルオキシ、イソブチルオキシ、アミルオキシ、イソアミルオキシ、第三アミルオキシ、ヘキシルオキシ、シクロヘキシルオキシ、ヘプチルオキシ、イソヘプチルオキシ、第三ヘプチルオキシ、ｎ−オクチルオキシ、イソオクチルオキシ、第三オクチルオキシ、２−エチルヘキシルオキシ、ノニルオキシ、イソデシルオキシ、デシルオキシ等が挙げられる。
【００２９】
上記一般式（１）中のＲ1、Ｒ2及びＲ3で表される分岐を有してもよい炭素原子数１〜１０のアルキル基とは、上記と同じものが挙げられる。
【００３０】
上記一般式（１）で表される重合性化合物の具体的な構造としては、下記化合物Ｎｏ．１〜１８が挙げられる。ただし、本発明は以下の化合物により制限を受けるものではない。
【００３１】
【化３】
2008239913.tif 000004
【００３２】
【化４】
2008239913.tif 000005
【００３３】
本発明の重合性化合物の中でも、上記一般式（１）において、Ｙ1及びＹ2が−ＣＯ−Ｏ−又は−Ｏ−ＣＯ−の何れかである重合性化合物は溶媒溶解性に優れるため好ましく、環Ａ、Ｂ、Ｃ及びＤの少なくとも一つが２，６−ナフチレンである重合性化合物は、光学屈折率異方性が高いため好ましい。
【００３４】
本発明の重合性化合物は、その製造方法については特に限定されず、公知の反応を応用して製造することができる。例えば、先ず、カルボキシル基を有するフェノール化合物又はナフトール化合物の水酸基に対して、トリメチルシリル、ベンジルエーテル、ジヒドロピラン等の水酸基を保護できる化合物に置換させて水酸基保護中間体を得る。次に、フェノール化合物又はナフトール化合物の水酸基並びにアルコール化合物に対して、（メタ）アクリル酸ハロゲン化物をエステル化させることにより、（メタ）アクリロイルオキシ中間体を得る。そして、（メタ）アクリロイルオキシ中間体と水酸基保護中間体を下記〔化５〕に示す反応式に従って、エステル結合させて、Ｙ1を形成する。次に、水酸基を保護する化合物を脱離させてアルコール体とし、該アルコール体の水酸基及びカルボキシル基を有する（メタ）アクリロイルオキシ化合物とを、下記〔化５〕に示す反応式に従って反応させてＹ2を形成することにより、本発明の重合性化合物を得ることができる。
さらに別法として、〔化６〕に示す反応式のように、（メタ）アクリロイルオキシ液晶化合物を製造する際、反応温度、(メタ)アクリル酸当量を制御することで、(メタ)アクリロイルオキシ中間体と共に、二量化中間体を規定量生成させることができる。該二量化中間体及び上記アルコール体の水酸基を下記〔化５〕に示す反応式に従って反応させてＹ2を形成させることにより、本発明の重合性化合物及び液晶化合物を含む本発明の重合性組成物を製造することができる。
尚、下記〔化５〕に示す反応式により得られる本発明の重合性化合物は、Ｙ1又はＹ2が−ＣＯ−Ｏ−又は−Ｏ−ＣＯ−であるものであり、（メタ）アクリロイルオキシ基は、Ｒ7部分及びＲ8部分それぞれに含まれている。
【００３５】
【化５】
2008239913.tif 000006
【００３６】
【化６】
2008239913.tif 000007
【００３７】
本発明の重合性化合物は、必要に応じて液晶材料に配合されて、液晶配向固定化能、光学特性に優れた光学用材料として好ましく用いられ、液晶配向膜、液晶配向制御剤、コーティング材、保護板作製材料等に用いることができる。
【００３８】
次に、本発明の重合性組成物について説明する。
本発明の重合性組成物は、本発明の重合性化合物を含有するもので、光学材料として好ましく用いられる。本発明の重合性組成物は、本発明の重合性化合物のほかに、さらに液晶化合物を含有することができる。尚、ここでいう液晶化合物には、従来既知の液晶化合物及び液晶類似化合物並びにそれらの混合物が含まれる。
【００３９】
上記液晶化合物としては、上記一般式（２）で表される重合性化合物が配向制御に優れるため、好ましく用いられる。
【００４０】
上記一般式（２）中のＸ3及びＸ4で表される分岐を有してもよい炭素原子数１〜１０のアルキレン基、アルキレンオキシ基及びアルキレンオキシカルボニルオキシ基としては、上記一般式（１）中のＸ1及びＸ2と同じものが挙げられる。
【００４１】
上記一般式（２）中のＹ3及びＹ4で表される直接結合、エステル結合、エーテル結合、分岐を有してもよく不飽和結合を有していてもよい炭素原子数２〜８のアルキレン基、又はこれらの組み合わせからなる連結基としては、上記一般式（１）中のＹ1及びＹ2と同じものが挙げられる。
【００４２】
上記一般式（２）中の環Ｅ、Ｆ及びＧで表される環構造の置換基としては、上記一般式（１）中の環Ａ、Ｂ、Ｃ、Ｄで表される環構造の置換基と同じものが挙げられる。
【００４３】
上記一般式（２）中の環Ｅ、Ｆ及びＧで表される環構造を置換する置換基中のＲ4〜Ｒ6としては、上記一般式（１）中の環Ａ，Ｂ，Ｃ及びＤで表される環構造を置換する置換基中のＲ1〜Ｒ3と同じものが挙げられる。
【００４４】
上記一般式（２）で表される液晶化合物の具体的な構造としては、〔化７〕〜〔化１２〕に示す構造の液晶化合物が挙げられる。ただし、本発明は以下の化合物により制限を受けるものではない。
【００４５】
【化７】
2008239913.tif 000008
【００４６】
【化８】
2008239913.tif 000009
【００４７】
【化９】
2008239913.tif 000010
【００４８】
【化１０】
2008239913.tif 000011
【００４９】
【化１１】
2008239913.tif 000012
【００５０】
【化１２】
2008239913.tif 000013
【００５１】
また、本発明の重合性組成物には、その他にも、通常一般に使用される液晶化合物を使用することができ、該液晶化合物の具体例としては、特に制限するものではないが、例えば、下記〔化１３〕に示す液晶化合物等が挙げられる。
尚、〔化１３〕中のＷ1は水素原子、分岐を有してもよい炭素原子数１〜８のアルキル基、分岐を有してもよい炭素原子数１〜８のアルコキシ基、分岐を有してもよい炭素原子数２〜８のアルケニル基、分岐を有してもよい炭素原子数２〜８のアルケニルオキシ基、分岐を有してもよい炭素原子数２〜８のアルコキシアルキル基、分岐を有してもよい炭素原子数２〜８のアルカノイルオキシ基又は分岐を有してもよい炭素原子数２〜８のアルコキシカルボニル基を表し、Ｗ3はシアノ基、ハロゲン原子、分岐を有してもよい炭素原子数１〜８のアルキル基、分岐を有してもよい炭素原子数２〜８のアルカノイルオキシ基又は分岐を有してもよい炭素原子数２〜８のアルコキシカルボニル基を表し、Ｗ2及びＷ4は水素原子、ハロゲン原子又はニトリル基を表す。
【００５２】
【化１３】
2008239913.tif 000014
【００５３】
また、本発明の重合性組成物においては、上記重合性液晶化合物としては、特に、重合性官能基を有する液晶化合物が好ましく使用される。該重合性官能基としては、（メタ）アクリロイルオキシ基、フルオロアクリル基、クロロアクリル基、トリフルオロメチルアクリル基、オキシラン環（エポキシ）、オキセタン環、スチレン化合物（スチリル基）、ビニル基、ビニルエーテル基、ビニルケトン基、マレイミド基、フェニルマレイミド基等が好ましい。該重合性官能基を有する液晶化合物としては、通常一般に使用されるものを用いることができ、その具体例としては、特に制限するものではないが、特開２００５−１５４７３号公報明細書の段落[０１７２]〜[０３１４]に挙げられる化合物、又は、下記〔化１４〕〜〔化１９〕に示す化合物等が挙げられる
【００５４】
【化１４】
2008239913.tif 000015
【００５５】
【化１５】
2008239913.tif 000016
【００５６】
【化１６】
2008239913.tif 000017
【００５７】
【化１７】
2008239913.tif 000018
【００５８】
【化１８】
2008239913.tif 000019
【００５９】
【化１９】
2008239913.tif 000020
【００６０】
本発明の重合性組成物において、該重合性化合物の含有量と上記液晶化合物の含有量との合計量を１００質量部としたとき、本発明の上記一般式（１）で表される重合性化合物の配合割合は、１〜３０質量部、特に３〜２０質量部となるようにすることが好ましい。本発明の重合性化合物の比率が１質量部より少ないと、本発明の効果が得られない場合があり、３０質量部より多いと、重合性組成物の配向制御や膜厚の制御が困難となる場合がある。
また、特に他の液晶化合物との相溶性を高めたい場合には、本発明の重合性化合物の比率を高くする（具体的には３〜２０質量部）ことが好ましい。特に配向の均質性を高めたい場合には、本発明の重合性化合物の比率が３〜２０質量部となるように、上記液晶化合物を併用することが好ましい。
【００６１】
本発明の重合性組成物は、必要に応じて用いられる他の単量体（エチレン性不飽和結合を有する化合物）をラジカル重合開始剤と共に溶剤に溶解して溶液にすることができる。
【００６２】
上記他の単量体としては、メチル（メタ）アクリレート、エチル（メタ）アクリレート、プロピル（メタ）アクリレート、ブチル（メタ）アクリレート、第二ブチル（メタ）アクリレート、第三ブチル（メタ）アクリレート、ヘキシル（メタ）アクリレート、２−エチルヘキシル（メタ）アクリレート、テトラヒドロフルフリル（メタ）アクリレート、グリシジル（メタ）アクリレート、アリル（メタ）アクリレート、アリルオキシル（メタ）アクリレート、シクロヘキシル（メタ）アクリレート、ベンジル（メタ）アクリレート、１−フェニルエチル（メタ）アクリレート、２−フェニルエチル（メタ）アクリレート、フルフリル（メタ）アクリレート、ジフェニルメチル（メタ）アクリレート、ナフチル（メタ）アクリレート、ペンタクロルフェニル（メタ）アクリレート、２−クロルエチル（メタ）アクリレート、メチル−α−クロル（メタ）アクリレート、フェニル−α−ブロモ（メタ）アクリレート、トリフルオロエチル（メタ）アクリレート、テトラフルオロプロピル（メタ）アクリレート、ポリエチレングリコールジ（メタ）アクリレート、１,４−ブタンジオールジ（メタ）アクリレート、１,６−ヘキサンジオールジ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート等の（メタ）アクリル酸エステル、ジアセトンアクリルアミド、スチレン、ビニルトルエン、ジビニルベンゼン等が挙げられる。
【００６３】
上記他の単量体は、本発明の重合性組成物を用いて作製される重合体の配向制御、及び光学特性の効果が損なわれない範囲で使用することができるが、これらの効果を確実に確保するために、他の単量体の含有量は、本発明の重合性化合物と上記液晶化合物との合計量１００質量部に対して、５０質量部以下が好ましく、特に３０質量部以下が好ましい。
【００６４】
上記ラジカル重合開始剤としては、過酸化ベンゾイル、２，２’−アゾビスイソブチロニトリル、ベンゾインエーテル類、ベンゾフェノン類、アセトフェノン類、ベンジルケタール類、ジアリールヨードニウム塩、トリアリールスルホニウム塩、ジフェニルヨードニウムテトラフルオロボレート、ジフェニルヨードニウムヘキサフルオロホスホネート、ジフェニルヨードニウムヘキサフルオロアルセネート、ジフェニルヨードニウムテトラ（ペンタフルオロフェニル）ボレート、４−メトキシフェニルフェニルヨードニウムテトラフルオロボレート、４−メトキシフェニルフェニルヨードニウムヘキサフルオロホスホネート、４−メトキシフェニルフェニルヨードニウムヘキサフルオロアルセネート、ビス（４−ｔｅｒｔ−ブチルフェニル）ヨードニウムジフェニルヨードニウムテトラフルオロボレート、ビス（４−ｔｅｒｔ−ブチルフェニル）ヨードニウムジフェニルヨードニウムヘキサフルオロアルセネート、ビス（４−ｔｅｒｔ−ブチルフェニル）ヨードニウムジフェニルヨードニウムトリフルオロメタンスルホネート、トリフェニルスルホニウムヘキサフルオロホスホネート、トリフェニルスルホニウムヘキサフルオロアルセネート、トリフェニルスルホニウムテトラ（ペンタフルオロフェニル）ボレート、４−メトキシフェニルジフェニルスルホニウムテトラフルオロボレート、４−メトキシフェニルジフェニルスルホニウムヘキサフルオロホスホネート、４−メトキシフェニルジフェニルスルホニウムヘキサフルオロアルセネート、４−メトキシフェニルジフェニルスルホニウムトリフルオロメタンスルホナート、４−メトキシフェニルジフェニルスルホニウムトリフェニルスルホニウムテトラ（ペンタフルオロフェニル）ボレート、４−フェニルチオフェニルジフェニルスルホニウムテトラフルオロボレート、４−フェニルチオフェニルジフェニルスルホニウムヘキサフルオロホスホネート、４−フェニルチオフェニルジフェニルスルホニウムヘキサフルオロアルセネート、ｐ−メトキシフェニル−２，４−ビス（トリクロロメチル）−ｓ−トリアジン、２−（ｐ−ブトキシスチリル）−ｓ−トリアジン、２−（ｐ−ブトキシスチリル）−５−トリクロロメチル−１，３，４−オキサジアゾール、９−フェニルアクリジン、９，１０−ジメチルベンズフェナジン、ベンゾフェノン／ミヒラーズケトン、ヘキサアリールビイミダゾール／メルカプトベンズイミダゾール、ベンジルジメチルケタール、チオキサントン／アミン、トリアリールスルホニウムヘキサフルオロホスフェート、ビス（２，４，６−トリメチルベンゾイル）−フェニルホスフィンオキシド等が挙げられる。
【００６５】
また、上記ラジカル重合開始剤と増感剤の組合せも好ましく使用することができる。かかる増感剤としては、例えば、チオキサントン、フェノチアジン、クロロチオキサントン、キサントン、アントラセン、ジフェニルアントラセン、ルプレン等が挙げられる。上記ラジカル重合開始剤及び／又は上記増感剤を添加する場合、それらの添加量は、それぞれ、本発明の重合性化合物と上記液晶化合物との合計量１００質量部に対して、１０質量部以下であることが好ましく、５質量部以下がさらに好ましく、０．１〜３質量部の範囲内がより好ましい。
【００６６】
上記溶剤としては、例えば、ベンゼン、トルエン、キシレン、メシチレン、ｎ−ブチルベンゼン、ジエチルベンゼン、テトラリン、メトキシベンゼン、１，２−ジメトキシベンゼン、エチレングリコールジメチルエーテル、ジエチレングリコールジメチルエーテル、アセトン、メチルエチルケトン、メチルイソブチルケトン、シクロペンタノン、シクロヘキサノン、酢酸エチル、乳酸メチル、乳酸エチル、エチレングリコールモノメチルエーテルアセテート、プロピレングリコールモノメチルエーテルアセテート、プロピレングリコールモノエチルエーテルアセテート、γ−ブチロラクトン、２−ピロリドン、Ｎ−メチル−２−ピロリドン、ジメチルホルムアミド、クロロホルム、ジクロロメタン、四塩化炭素、ジクロロエタン、トリクロロエチレン、テトラクロロエチレン、クロロベンゼン、ｔ−ブチルアルコール、ジアセトンアルコール、グリセリン、モノアセチレン、エチレングリコール、トリエチレングリコール、ヘキシレングリコール、エチレングリコールモノメチルエーテル、エチルセルソルブ、ブチルセルソルブ等が挙げられる。溶剤は単一化合物であってもよいし、または混合物であってもよい。これらの溶剤の中でも、沸点が６０〜２５０℃のものが好ましく、６０〜１８０℃のものが特に好ましい。６０℃より低いと塗布工程で溶媒が揮発して膜の厚さにムラが生じやすく、２５０℃より高いと脱溶媒工程で減圧しても溶媒が残留したり、高温での処理による熱重合を誘起したりして配向性が低下する場合がある。
【００６７】
また、本発明の重合性組成物には、選択反射波長及び液晶との相溶性を調節することを目的として、光学活性化合物を添加することができる。かかる他の光学活性化合物を添加する場合、その添加量は、本発明の重合性化合物と上記液晶化合物との合計量１００質量部に対し、０．１〜１００質量部の範囲内が好ましく、１〜５０質量部がより好ましい。かかる光学活性化合物としては、例えば下記〔化２０〕〜〔化３８〕の化合物を挙げることができる。
【００６８】
【化２０】
2008239913.tif 000021
【００６９】
【化２１】
2008239913.tif 000022
【００７０】
【化２２】
2008239913.tif 000023
【００７１】
【化２３】
2008239913.tif 000024
【００７２】
【化２４】
2008239913.tif 000025
【００７３】
【化２５】
2008239913.tif 000026
【００７４】
【化２６】
2008239913.tif 000027
【００７５】
【化２７】
2008239913.tif 000028
【００７６】
【化２８】
2008239913.tif 000029
【００７７】
【化２９】
2008239913.tif 000030
【００７８】
【化３０】
2008239913.tif 000031
【００７９】
【化３１】
2008239913.tif 000032
【００８０】
【化３２】
2008239913.tif 000033
【００８１】
【化３３】
2008239913.tif 000034
【００８２】
【化３４】
2008239913.tif 000035
【００８３】
【化３５】
2008239913.tif 000036
【００８４】
【化３６】
2008239913.tif 000037
【００８５】
【化３７】
2008239913.tif 000038
【００８６】
【化３８】
2008239913.tif 000039
【００８７】
また、本発明の重合性組成物には、空気界面側に分布する排除体積効果を有する界面活性剤をさらに含有させることができる。該界面活性剤としては、重合性組成物を支持基板等に塗布することを容易にしたり、液晶相の配向を制御したりする等の効果を与えるものが好ましい。かかる界面活性剤としては、４級アンモニウム塩、アルキルアミンオキサイド、ポリアミン誘導体、ポリオキシエチレン−ポリオキシプロピレン縮合物、ポリエチレングリコール及びそのエステル、ラウリル硫酸ナトリウム、ラウリル硫酸アンモニウム、ラウリル硫酸アミン類、アルキル置換芳香族スルホン酸塩、アルキルリン酸塩、ペルフルオロアルキルスルホン酸塩、ペルフルオロアルキルカルボン酸塩、ペルフルオロアルキルエチレンオキシド付加物、ペルフルオロアルキルトリメチルアンモニウム塩等が挙げられる。界面活性剤を使用する場合、その好ましい使用量は、界面活性剤の種類、組成物の成分比等に依存するが、本発明の重合性化合物と上記液晶化合物との合計量１００質量部に対して、０．０１〜５質量部の範囲であることが好ましく、０．０５〜１質量部の範囲内がより好ましい。
【００８８】
また、本発明の重合性組成物には、必要に応じて添加物をさらに含有させてもよい。重合性組成物の特性を調製するための添加物としては、例えば、保存安定剤、酸化防止剤、紫外線吸収剤、赤外線吸収剤、無機物及び有機物等の微粒子化物、並びにポリマー等の機能性化合物が挙げられる。
【００８９】
上記保存安定剤は、重合性組成物の保存安定性を向上させる効果を付与することができる。使用できる安定剤としては、例えば、ヒドロキノン、ヒドロキノンモノアルキルエーテル類、第三ブチルカテコール類、ピロガロール類、チオフェノール類、ニトロ化合物類、２−ナフチルアミン類、２−ヒドロキシナフタレン類等が挙げられる。これらを添加する場合は、本発明の重合性化合物及び上記液晶化合物との合計量１００質量部に対して、１質量部以下であることが好ましく、０．５質量部以下が特に好ましい。
【００９０】
上記酸化防止剤としては、特に制限がなく公知の化合物を使用することができ、例えば、ヒドロキノン、２，６−ジ−ｔ−ブチル−ｐ−クレゾール、２，６−ジ−ｔ−ブチルフェノール、トリフェニルホスファイト、トリアルキルホスファイト等が挙げられる。
【００９１】
上記紫外線吸収剤としては、特に制限がなく公知の化合物を使用することができ、例えば、サリチル酸エステル系化合物、ベンゾフェノール系化合物、ベンゾトリアゾール系化合物、シアノアクリレート系化合物又はニッケル錯塩系化合物等によって紫外線吸収能をもたせたものを用いることができる。
【００９２】
上記微粒子化物は、光学（屈折率）異方性（Δｎ）を調整したり、重合体の強度を上げたりするために用いることができる。上記微粒子化物の材質としては無機物、有機物、金属等が挙げられる。凝集防止のため、上記微粒子化物としては、０．００１〜０．１μｍの粒子径のものが好ましく、０．００１〜０．０５μｍの粒子径のものがさらに好ましい。また、粒子径の分布がシャープであるものが好ましい。上記微粒子化物を使用する場合は、本発明の重合性化合物と上記液晶化合物との合計量１００質量部に対して、０．１〜３０質量部の範囲内で使用することが好ましい。
【００９３】
上記無機物としては、セラミックス、フッ素金雲母、フッ素四ケイ素雲母、テニオライト、フッ素バーミキュライト、フッ素ヘクトライト、ヘクトライト、サポナイト、スチブンサイト、モンモリロナイト、バイデライト、カオリナイト、フライポンタイト、ＺｎＯ、ＴｉＯ2、ＣｅＯ2、Ａｌ2Ｏ3、Ｆｅ2Ｏ3、ＺｒＯ2、ＭｇＦ2、ＳｉＯ2、ＳｒＣＯ3、Ｂａ（ＯＨ）2、Ｃａ（ＯＨ）2、Ｇａ（ＯＨ）3、Ａｌ（ＯＨ）3、Ｍｇ（ＯＨ）2、Ｚｒ（ＯＨ）4等が挙げられる。また、炭酸カルシウムの針状結晶等の微粒子は光学異方性を有し、このような微粒子によって重合体の光学異方性を調節できる。
上記有機物としては、カーボンナノチューブ、フラーレン、デンドリマー、ポリビニルアルコール、ポリメタクリレート、ポリイミド等が挙げられる。
【００９４】
上記ポリマーは、重合体の電気特性や配向性を制御することができる。上記ポリマーとしては、上記溶剤に可溶性の高分子化合物が好ましく使用することができる。かかる高分子化合物としては、ポリアミド、ポリウレタン、ポリウレア、ポリエポキサイド、ポリエステル、ポリエステルポリオール等が挙げられる。
【００９５】
以上に述べた本発明の重合性化合物以外の任意成分（但し、液晶化合物、ラジカル重合開始剤及び溶剤を除く）は、特に制限無く、作製される重合体の特性を損なわない範囲で適宜使用することができるが、好ましくは、本発明の重合性化合物と上記液晶化合物との合計量１００質量部に対して、全任意成分の合計で好ましくは３０質量部以下、より好ましくは１０質量部以下となるようにする。
【００９６】
次に、本発明の重合体について説明する。
本発明の重合体は、例えば、上記重合性組成物を溶剤に溶解して溶液とした後、支持基板に塗布して、重合性組成物中の液晶分子を配向させた状態で脱溶媒し、次いでエネルギー線を照射して重合することにより得ることができる。
【００９７】
上記支持基板としては、特に限定されないが、好ましい例としては、ガラス板、ポリエチレンテレフタレート板、ポリカーボネート板、ポリイミド板、ポリアミド板、ポリメタクリル酸メチル板、ポリスチレン板、ポリ塩化ビニル板、ポリテトラフルオロエチレン板、セルロース板、シリコン板、反射板、シクロオレフィンポリマー、方解石板等が挙げられる。このような支持基板上に、後述のようにポリイミド配向膜又はポリビニルアルコール配向膜を施したものが、特に好ましく使用することができる。
【００９８】
上記支持基板に本発明の重合性組成物の溶液を塗布する方法としては、公知の方法を用いることができ、該方法としては、カーテンコーティング法、押し出しコーティング法、ロールコーティング法、スピンコーティング法、ディップコーティング法、バーコーティング法、スプレーコーティング法、スライドコーティング法、印刷コーティング法及び流延成膜法等が挙げられる。尚、本発明の重合体の膜厚は用途等に応じて適宜選択されるが、好ましくは、０．００１〜３０μｍ、より好ましくは０．００１〜１０μｍ、特に好ましくは０．００５〜８μｍの範囲から選択される。
【００９９】
本発明の重合性組成物中の液晶分子を配向させる方法としては、例えば、支持基板上に事前に配向処理を施す方法が挙げられる。配向処理を施す好ましい方法としては、各種ポリイミド系配向膜又はポリビニルアルコール系配向膜からなる液晶配向層を支持基板上に設け、ラビング等の処理を行う方法が挙げられる。また、支持基板上の重合性組成物に磁場や電場等を印加する方法等も挙げられる。
【０１００】
本発明の重合性組成物を重合させる方法は、光、電磁波又は熱を用いる公知の方法を適用できる。光又は電磁波による重合反応としては、ラジカル重合、アニオン重合、カチオン重合、配位重合、リビング重合等が挙げられる。これらの重合反応によれば、重合性組成物が液晶相を示す条件下で、重合を行なわせることが容易である。また磁場や電場を印加しながら架橋させることも好ましい。支持基板上に形成した液晶（共）重合体は、そのまま使用してもよいが、必要に応じて、支持基板から剥離したり、他の支持基板に転写したりして使用してもよい。
【０１０１】
上記光の好ましい種類は、紫外線、可視光線、赤外線等である。電子線、Ｘ線等の電磁波を用いてもよい。通常は、紫外線または可視光線が好ましい。好ましい波長の範囲は１５０〜５００ｎｍである。さらに好ましい範囲は２５０〜４５０ｎｍであり、最も好ましい範囲は３００〜４００ｎｍである。光源としては、低圧水銀ランプ（殺菌ランプ、蛍光ケミカルランプ、ブラックライト）、高圧放電ランプ（高圧水銀ランプ、メタルハライドランプ）、またはショートアーク放電ランプ（超高圧水銀ランプ、キセノンランプ、水銀キセノンランプ）等が挙げられるが、高圧水銀ランプ又は超高圧水銀ランプを使用することが好ましい。光源からの光はそのまま重合性組成物に照射してもよく、フィルターによって選択した特定の波長（または特定の波長領域）を重合性組成物に照射してもよい。好ましい照射エネルギー密度は、２〜５０００ｍＪ／ｃｍ2であり、さらに好ましい範囲は１０〜３０００ｍＪ／ｃｍ2であり、特に好ましい範囲は１００〜２０００ｍＪ／ｃｍ2である。好ましい照度は０．１〜５０００ｍＷ/ｃｍ2であり、さらに好ましい照度は１〜２０００ｍＷ/ｃｍ2である。光を照射するときの温度は、重合性組成物が液晶相を有するように設定できるが、好ましい照射温度は１００℃以下である。１００℃以上の温度では熱による重合が起こりうるので良好な配向が得られない場合がある。
【０１０２】
本発明の重合体は、光学異方性を有する成形体として利用することができる。この成形体は、例えば、位相差板（１／２波長板、１／４波長板等）、偏光素子、二色性偏光板、液晶配向膜、反射防止膜、選択反射膜、視野角補償膜等の光学フィルム等に用いて光学補償に使用することができる。他に、液晶レンズ、マイクロレンズ等の光学レンズ、高分子分散型液晶（ＰＤＬＣ）電子ペーパー、デジタルペーパー等の情報記録材料にも利用することができる。
【実施例】
【０１０３】
以下、合成例、実施例、比較例及び評価例をもって本発明を更に説明する。しかしながら、本発明は以下の合成例等によって制限を受けるものではない。尚、下記合成例１は、本発明の重合性化合物の実施例を示すものであり、下記実施例１及び２はそれぞれ、本発明の重合性組成物及び重合性組成物を用いた本発明の重合体の実施例を示すものである。また、下記評価例１〜４においては、実施例１及び比較例１の重合性組成物及びこれらの重合性組成物から得られた塗工膜並びに実施例２及び比較例２の重合体の物性を評価した。
【０１０４】
〔合成例１〕（化合物Ｎｏ．７の製造）
化合物Ｎｏ．７を以下のステップ１〜３の手順に従って合成した。
【０１０５】
＜ステップ１＞中間体１の合成（ジヒドロピランの付加反応）
下記中間体１の化合物を、〔化３９〕に示す反応式に従い、以下の手順で合成した。
【０１０６】
【化３９】
2008239913.tif 000040
【０１０７】
窒素雰囲気下において、２−ヒドロキシヘキシルオキシ−６−ナフトエ酸１５ｇ、パラトルエンスルホン酸（ＰＴＳ）０．２０ｇ、及びクロロホルム１００ｇを混合後、氷浴して６℃以下まで冷却し、ジヒドロピラン１０．６ｇを滴下した。滴下後、氷浴を外して室温に戻し、３時間攪拌した。水を加えて油水分離し、油層が中性になるまで水洗した。水洗後、硫酸マグネシウムを加えて脱水してろ過を行い、その残渣に、ヘキサン１２０mlを加えた懸濁液を２５℃で３０分攪拌し、白色結晶１８．０g（収率９２．９％、純度９４．１％）を得た。
【０１０８】
＜ステップ２＞中間体２の合成（エステル化反応、続く脱保護反応）
下記中間体２の化合物を、下記〔化４０〕に示す反応式に従い、以下の手順で合成した。
【０１０９】
【化４０】
2008239913.tif 000041
【０１１０】
窒素雰囲気下、メタンスルホニルクロリド５．８ｇ及び、テトラヒドロフラン（ＴＨＦ）３０ｇを混合し、ドライアイスバスで−３０℃以下まで冷却し、上記ステップ１で製造した中間体１の化合物１７．０ｇ、トリエチルアミン（ＴＥＡ）５．６ｇ、及びテトラヒドロフラン（ＴＨＦ）３０ｇを混合した混合溶液を、−２５℃以下を維持しながら滴下した。滴下後、−２５℃以下を維持しながら１時間攪拌し、４−ジメチルアミノピリジン（ＤＭＡＰ）０．０６ｇ（０．４９ｍｍｏｌ）を加え、トリエチルアミン（ＴＥＡ）５．６ｇを加えた。−２０℃以下の温度を維持しながら、２−アクリロイル−６−（３−プロピル−４−ヒドロキシフェニル）オキシカルボニルナフタレン１７．２ｇ及びテトラヒドロフラン６０ｇを混合した混合溶液を滴下し、次いで０℃まで昇温して２時間攪拌した。次いで、塩酸水溶液を加えて油水分離し、油層が中性になるまで水洗し、パラトルエンスルホン酸１３．８ｇを加えて、室温にて１２時間攪拌した。
攪拌後、水、酢酸エチルを加えて油水分離し、油層が中性になるまで水洗した。硫酸マグネシウムを加え、ろ過を行い、その残渣をシリカゲルカラムクロマトグラフィー（展開溶媒：ヘキサン／酢酸エチル＝１／２体積比）により精製し、白色結晶８．３ｇ（収率２８．１％）を得た。
【０１１１】
＜ステップ３＞化合物Ｎｏ．７の合成
化合物Ｎｏ．７を〔化４１〕の反応式に従い以下のようにして合成した。
【０１１２】
【化４１】
2008239913.tif 000042
【０１１３】
窒素雰囲気下、ステップ２で製造した中間体２の化合物２ｇ、２−アクリロイルヘキシルオキシ−６−ナフトエ酸０．９６ｇ、トリフェニルホスフィン（ＴＰＰ）０．８１ｇ及びテトラヒドロフラン１４ｇを混合し、完全に溶解した。この混合溶液にジイソプロピルアゾジカルボキシレート（ＤＩＰＡＤ）０．８１ｇを滴下し、２時間攪拌した。反応終了後、ｔ−ブチルパラクレゾール（ＢＨＴ）５ｍｇ加えてロータリーエバポレーターにて脱溶媒し、残渣をシリカゲルカラムクロマトグラフィー（展開溶媒：ヘキサン／酢酸エチル＝２／１体積比）により精製し、アセトン/ヘキサン混合溶媒にて晶析し、白色結晶を０．８ｇ（収率２９．３％）を得た。
得られた生成物について、1Ｈ−ＮＭＲ、赤外吸収スペクトル（ＩＲ）の分析の結果、目的物である化合物Ｎｏ．７の化合物と同定した。これらの分析結果を以下に示す。また、化合物Ｎｏ．７の熱転移挙動、及び液晶組成物に混合したときの光学（屈折率）異方性（Δｎ）の測定方法、並びにそれらの結果を以下に示す。
【０１１４】
（１）1Ｈ−ＮＭＲ［ＣＤＣｌ3］（ｐｐｍ）
０．８−１．０（５Ｈ；ｍ）、１．２−１．４（４Ｈ；ｍ）、１．５−１．８（６Ｈ；ｍ）、１．８−２．０（６Ｈ；ｍ）、３．１（２Ｈ；ｔ）、４．０−４．３（６Ｈ；ｍ）、４．４（２Ｈ；ｔ）、５．８（１Ｈ；ｄｄ）、６．０−６．１（２Ｈ；ｍ）、６．３−６．４（２Ｈ；ｍ）、６．６（１Ｈ；ｄ）、７．１−７．３（７Ｈ；ｍ）、７．４（１Ｈ；ｄｄ）、７．７０（２Ｈ；ｄ）、７．７５（２Ｈ；ｄｄ）、７．８（１Ｈ；ｄ）、７．９（１Ｈ；ｄ）、８．００（１Ｈ；ｄｄ）、８．０５（１Ｈ；ｄ）、８．１（１Ｈ；ｄｄ）、８．２（１Ｈ；ｄｄ）、８．５２（１Ｈ；ｓ）、８．７０（１Ｈ；ｓ）、８．８２（１Ｈ；ｓ）
【０１１５】
（２）ＩＲ［ＫＢｒ錠剤法］（ｃｍ-1）
４７５、５９０、６８７、７６４、８５６、９１４、９３７、９８８、１０１８、１０６９、１１２３、１１６９、１１９６、１２７３、１３３９、１３８９、１４７４、１６２８、１７２８、２８６６、２９３６
【０１１６】
（３）熱転移挙動
得られた化合物Ｎｏ．７について、示差走査熱量分析装置（サーモプラスＤＳＣ−８２３０；（株）リガク製）にて、窒素雰囲気下（５０ｍｌ／ｍｉｎ）、５℃／ｍｉｎの昇温速度で２５℃から１５０℃まで測定した結果、下記の熱転移挙動を確認した。さらに、化合物Ｎｏ．７をガラス板で挟んで作製した試料を、ホットステージ上で温度を上げ、偏光顕微鏡にて光学組織を観察することで液晶相の種類を同定した。
【０１１７】
【化４２】
2008239913.tif 000043
【０１１８】
（４）液晶組成物の光学（屈折率）異方性（Δｎ）
得られた化合物Ｎｏ．７について、光学（屈折率）異方性（Δｎ）が０．０９７９であるエステル系ネマチック液晶に対して１０質量％添加した組成物の光学（屈折率）異方性（Δｎ）は、Δｎ＝０．１０８０であり、本発明の重合性化合物を添加することで、液晶組成物の光学異方性を上げる効果が奏されることを確認した。
尚、上記エステル系ネマチック液晶としては、下記〔化４３〕に示す組成を有する４−ｎ−アルキルシクロヘキサンカルボン酸アルコキシフェニルエステル系の組成物を用いた。また、測定はアッベの屈折率計を用い、２０℃にて５８９nmの単色光を用い測定した。
【０１１９】
【化４３】
2008239913.tif 000044
【０１２０】
〔実施例１及び比較例１〕
表１に記載の配合に従って、実施例１−１、１−２及び比較例１−１の重合性組成物をそれぞれ調製した。
【０１２１】
〔評価例１〕結晶−ネマチック相転移温度（℃）
表１に記載の重合性組成物（実施例１−１、１−２及び比較例１−１）の結晶−ネマチック相転移温度（℃）を測定した。測定は、示差走査熱量分析装置（サーモプラスＤＳＣ−８２３０；（株）リガク製）にて、窒素雰囲気下（５０ｍｌ／ｍｉｎ）、５℃／ｍｉｎの昇温速度で２５℃から１５０℃まで測定して熱転移挙動を求めることにより行なった。また、表１に記載の重合性組成物をガラス板間に挟み、偏光顕微鏡による相形態観察を行って、ネマチック相への転移を確認した。
各々の観察結果について表１に示す。
【０１２２】
〔評価例２〕溶液安定性
表１に記載の重合性組成物（実施例１−１、１−２及び比較例１−１）の溶液安定性について、以下のようにして評価した。各重合性組成物１．０ｇを溶媒（メチルエチルケトン）１．０ｇに添加して溶解して２５℃で静置し、目視で結晶の有無を観察した。１時間経過後も結晶が析出しなかった場合は○、１５分を超えて１時間以内に結晶が析出しなかった場合は△、１５分以内に結晶が析出した場合は×とした。
各々の観察結果について表１に示す。
【０１２３】
〔評価例３〕配向均質性
（塗工膜の作製１）
表１に記載の重合性組成物について、下記の手順に沿って厚みが約５μｍの塗工膜を製作した。
実施例１−１及び１−２の各重合性組成物２．０ｇを溶媒（メチルエチルケトン）４．０ｇに添加して溶解し、０．４５μｍフィルターでろ過処理を実施して、実施例１−１及び１−２の重合性組成物の溶液をそれぞれ調製した。
該重合性組成物の溶液を、ポリイミドを塗布し、ラビングを施したガラス基板上にスピンコーターで塗工した。塗工は膜厚が約５μｍになるように、スピンコーターの回転数及び時間を調整して実施した。塗工後、ホットプレートを用いて１００℃で３分間乾燥後、室温下で放置して塗工膜を作製した。
【０１２４】
（塗工膜の作製２）
重合性組成物として比較例１−１の重合性組成物を用いた以外は（塗工膜の作製１）と同様にして、塗工膜を作製した。
【０１２５】
（配向均質性の評価）
上記塗工膜の作製１及び２で得られた塗工膜の配向均質性について、以下のようにして偏光顕微鏡を用いて評価した。クロスニコル下で試料を設置したステージを回転させることによって、配向状態を観察した。塗工膜を室温で放置後、２０時間経過後も均質な配向を維持した場合を○、４時間を超えて２０時間以内に均質な配向を維持した場合を△、４時間以内に配向が乱れた場合を×とした。
各々の観察結果について表１に示す。
【０１２６】
〔実施例２〕重合体の作製
表１に記載の重合性組成物（実施例１−１及び１−２）について、〔評価例３〕の（塗工膜の作製１）の手順のうち、ホットプレートを用いて１００℃で３分間乾燥するまでの手順を、同様にして実施して、塗工膜を得た。ホットプレートを用いて１００℃で３分間乾燥後、室温で１分間放置した塗工膜に、直ちに高圧水銀灯（１２０Ｗ／ｃｍ2）を２０秒間照射し、塗工膜を硬化させて重合体を作製した。
【０１２７】
〔比較例２〕重合体の作製
重合性組成物として比較例１−１の重合性組成物を用いた以外は〔実施例２〕と同様にして、重合体を作製した。
【０１２８】
〔評価例４〕光学（屈折率）異方性（Δｎ）
実施例２及び比較例２で得られた各重合体のリターデーション（Ｒ）及び膜厚（ｄ）を下記の方法で測定し、各々の測定値を下記の式に算入することにより重合体の光学（屈折率）異方性（Δｎ）を求めた。
光学（屈折率）異方性（Δｎ）＝リターデーション（Ｒ）／膜厚（ｄ）
各々の測定結果について表１に示す。
【０１２９】
（１）リターデーション（Ｒ）の測定
実施例２及び比較例２で得られた各々の重合体に対して、偏光顕微鏡を用いてセナルモン法に基づく複屈折測定法に従い、室温２５℃で波長５４６ｎｍにおける各々のリターデーション（Ｒ）を測定した。
【０１３０】
（２）膜厚（ｄ）の測定
実施例２及び比較例２で得られた各々の重合体に対して、触診式表面形状測定器（Ｄｅｋｔａｋ６Ｍ；（株）アルバック製）を用いて室温２５℃で各々の膜厚（ｄ）を測定した。
【０１３１】
【表１】
2008239913.tif 000045
【０１３２】
上記表１の結果より、以下のことが明らかである。
本発明の重合性化合物を用いない場合（比較例１−１）、重合体の膜表面に結晶が発生したり、配向が不均一であったりして、満足できる重合体が得られなかった。
これに対して、本発明の重合性化合物を使用した場合（実施例１−１及び１−２）、配向均質性、溶液安定性が向上し、さらには重合体の光学屈折率異方性が改善されることが明らかとなった。さらに、本発明の重合性化合物を使用した重合性組成物は、ネマチック温度範囲が低温へ広がるため、重合体の生産工程の改善を図ることができる。
【０１３３】
以上より、本発明の重合性化合物を含有する本発明の重合性組成物を光硬化して得られる重合体は、配向制御性及び光学特性に優れ、光学偏光子、位相差板、視角補償フィルム、輝度向上フィルム及び反射膜等の光学フィルムとして有用であることが確認できた。